СПОСОБ НАНЕСЕНИЯ ДВУХСЛОЙНОГО ПОКРЫТИЯ НА ПОВЕРХНОСТЬ РЕТОРТЫ ДЛЯ ПОЛУЧЕНИЯ ГУБЧАТОГО ТИТАНА И УСТАНОВКА ДЛЯ ЕГО ОСУЩЕСТВЛЕНИЯ

1. Способ нанесения двухслойного покрытия на поверхность реторты для получения губчатого титана, включающий нанесение на поверхность реторты термодиффузионного титанового покрытия путем разогрева и при вакуумной высокотемпературной выдержке металлизатора в виде губчатого титана, охлаждение реторты, извлечение из нее устройства для титанирования и направление на процесс получения губчатого титана, отличающийся тем, что перед нанесением на поверхность реторты термодиффузионного титанового покрытия в реторту заливают электролит, устанавливают в крышке растворимые электроды, погружают их в электролит, подают постоянный ток на крышку и на фланец реторты и проводят электролитическое нанесение покрытия в виде металлического железа на поверхность реторты, затем с реторты снимают крышку с электродами, удаляют электролит, промывают и наносят на покрытие из металлического железа термодиффузионное титановое покрытие.
2. Способ по п.1, отличающийся тем, что в качестве электролита применяют смесь в виде водного раствора хлористого железа и соляной кислоты.
3. Способ по любому из пп.1 и 2, отличающийся тем, что электролит применяют в виде концентрации хлорида железа, равной 20-700 г/л, и концентрации соляной кислоты, равной 1-3 г/л.
4. Способ по п.1, отличающийся тем, что температура электролита, заливаемого в реторту, составляет 60-90°C.
2
5. Способ по п.1, отличающийся тем, что процесс электролитического нанесения покрытия из металлического железа проводят при напряжении на электродах анод-катод не более 1,23 В и при катодной плотности тока 5-80 А/дм.
6. Способ по п.1, отличающийся тем, что скорость электролитического нанесения покрытия из металлического железа составляет 0,01-0,03 мм/час.
7. Установка для нанесения двухслойного покрытия на поверхность реторты для получения губчатого титана, включающая реторту с фланцем, герметично закрытую крышкой, вакуумную электропечь, выполненную с возможностью размещения в ней реторты с крышкой, устройство для титанирования с размещенным на нем металлизатором в виде титана, выполненное с возможностью размещения в реторте, и устройство для охлаждения, выполненное с возможностью размещения в нем реторты с устройством для титанирования, отличающаяся тем, что она дополнительно содержит источник постоянного тока, положительным полюсом соединенный с крышкой реторты, а отрицательным полюсом - с фланцем реторты, растворимые электроды, закрепленные в крышке реторты и заглубленные в электролит, и стенд для промывки реторты, размещенный перед вакуумной электропечью и выполненный с возможностью установки на нем реторты с наклоном.
8. Установка по п.7, отличающаяся тем, что электроды установлены в реторту в количестве не менее 5 штук.
9. Установка по любому из пп.7 или 8, отличающаяся тем, что электроды выполнены из малоуглеродистой стали.